(57)【要約】  【課題】  マグネシウム基合金とカーボンナノ材の攪拌混合を防燃ガス雰囲気で行った際の溶融体への不純物の混入を遮蔽蓋の採用により防止する。  【解決手段】  密閉した溶融容器内で溶融したマグネシウム基合金とカーボンナノ材の攪拌混合を防燃ガス（ＳＦ6 ）雰囲気にて行う。マグネシウム基合金と防燃ガス雰囲気との境界に遮蔽蓋を溶融面と接して設ける。遮蔽蓋により防燃ガスとマグネシウムの化合物の生成を抑制して攪拌による溶融体への混入を防止する。カーボンナノ材とマグネシウム基合金とを複合化する。【選択図】  図１
2010069512.tif 000002
【特許請求の範囲】
【請求項１】
蓋付き容器内でのマグネシウム基合金の溶融と、溶融状態でのマグネシウム基合金とカーボンナノ材の攪拌混合とを防燃ガス（ＳＦ6 ）雰囲気にて行い、マグネシウム基合金とカーボンナノ材とを複合化するにあたり、
溶融体と防燃ガス雰囲気との境界に遮蔽蓋を上下動自在に溶融面と接して設け、その遮蔽蓋により防燃ガスとマグネシウムの反応による不純物の生成を抑制して、攪拌による不純物の溶融体への混入を防止してなることを特徴とするカーボンナノ材とマグネシウム基合金の複合化方法。
【請求項２】
上記マグネシウム基合金は、液相線温度以上の完全溶融状態又は液相線温度以下で固相線温度以上の半溶融状態に溶融され、そのいずれかの溶融状態を維持して溶融体とカーボンナノ材の攪拌混合が行われることを特徴とする請求項１記載のカーボンナノ材とマグネシウム基合金の複合化方法。
【請求項３】
上記カーボンナノ材は、直径１０〜１５０ｎｍ、長さ１〜１００μｍのカーボンナノチューブからなり、マグネシウム基合金に対する添加量は０．１〜２０質量％からなることを特徴とする請求項１又は２記載のカーボンナノ材とマグネシウム基合金の複合化方法。
【発明の詳細な説明】
【技術分野】
【０００１】
この発明は、溶融したマグネシウム基合金にカーボンナノ材を添加して攪拌混合し、カーボンナノ材とマグネシウム基合金とを複合化する方法に関するものである。
【背景技術】
【０００２】
マグネシウム基合金は機械的強度が低いので、それを補う強化材を混入して複合化することが行われている。マグネシウムは溶融状態で空気に触れると酸化して発火燃焼しやすいので、その防止手段として６フッ化イオウ（ＳＦ6 ）を空気と炭酸ガスの混合ガスで希釈した防燃ガスの雰囲気でマグネシウムの溶融を行い、マグネシウム溶融面に硫酸マグネシウム（ＭｇＳＯ4 ）の保護膜を形成している。
【０００３】
カーボンナノ材は結晶性カーボンの一種でｎｍ単位の極めて微細なもので、熱伝導率がアルミニウム（Ａｌ）、マグネシウム（Ｍｇ）などの非鉄金属の約５倍と高く、導電性も良好で、摩擦係数も低いことから摺動性にも優れるなどの特性を有する。そこでカーボンナノ材を強化材として非鉄金属を複合化した金属材料が開発されており、その複合化手段として溶融状態の金属材料にカーボンナノ材を添加して攪拌混練することが行われている。
【特許文献１】特開平６−２３８４２２号公報
【特許文献２】特開２００４−１３６３６３号公報
【発明の開示】
【発明が解決しようとする課題】
【０００４】
上記防燃ガスのガス雰囲気でのマグネシウム基合金の溶融体とカーボンナノ材の攪拌混合では、マグネシウムと反応して溶融面に生成した保護膜（ＭｇＳＯ4
）が攪拌により分散して溶融体に混入する。また保護膜以外にも生成した硫化マグネシウム（ＭｇＳ）、フッ化マグネシウム（ＭｇＦ）、酸化マグネシウム（ＭｇＯ）などが溶融体に混入し、それらの不純物によって複合体を素材とする製品の機械的強度、特に引張強さが低下するという課題を有する。
【０００５】
この発明は、防燃ガス雰囲気における上記攪拌混練の課題を解決するために考えられたものであって、その目的は、防燃ガス雰囲気での複合化であっても、遮蔽蓋の採用により上記不純物の混入を防止することができる新たなカーボンナノ材とマグネシウム基合金の複合化方法を提供することにある。
【課題を解決するための手段】
【０００６】
上記目的によるこの発明は、蓋付き容器内でのマグネシウム基合金の溶融と、溶融状態でのマグネシウム基合金とカーボンナノ材の攪拌混合とを防燃ガス（ＳＦ6 ）雰囲気にて行い、マグネシウム基合金とカーボンナノ材とを複合化するにあたり、溶融体と防燃ガス雰囲気との境界に遮蔽蓋を上下動自在に溶融面と接して設け、その遮蔽蓋により防燃ガスとマグネシウムの反応による不純物の生成を抑制して、攪拌による不純物の溶融体への混入を防止してなる、というものである。
【０００７】
また上記マグネシウム基合金は、液相線温度以上の完全溶融状態又は液相線温度以下で固相線温度以上の半溶融状態に溶融され、そのいずれかの溶融状態を維持して溶融体とカーボンナノ材の攪拌混合が行われる、というものである。
【０００８】
また上記カーボンナノ材は、直径１０〜１５０ｎｍ、長さ１〜１００μｍのカーボンナノチューブからなり、マグネシウム基合金に対する添加量は０．１〜２０質量％からなる、というものである。
【発明の効果】
【０００９】
この発明では、攪拌混練が遮蔽蓋により防燃ガス雰囲気と溶融面とを遮断した状態で行われるので、防燃ガスとマグネシウムの反応によるＭｇＳＯ4 、ＭｇＳ、ＭｇＦ、ＭｇＯなどの化合物による不純物の生成が抑制されて、溶融体への混入がなくなることから、不純物の混入による複合体の機械的強度の低下が防止される。また攪拌混練中の防燃は遮蔽蓋の周辺のスペースに限られるので、攪拌混練中の防燃ガスの使用量を削減することができ、その削減から防燃ガスとして使用する６フッ化イオウ（ＳＦ6 ）による地球温暖化の防止ともなる。
【発明を実施するための最良の形態】
【００１０】
図中１は上側部に投入口１ａを有する上部開口の容器、２は容器開口を閉塞する蓋体、３は蓋体中央を貫通して攪拌翼３ａを容器底面上に位置させた攪拌棒、４は蓋体中央に設置して攪拌棒３と連結した攪拌モータ、５は攪拌棒３に遊嵌して容器内に上下動自在に設けた浮力を有する中空の遮蔽蓋で、蓋体２を貫通して容器内に設けた複数箇所の吊上棒５ａ，５ａが連結してあり、その吊上棒５ａ，５ａにより投入口１ａの上まで吊り上げることができるようにしてある。６は蓋体２に貫設した防燃ガスの供給管、７は加熱炉である。
【００１１】
上記装置によるカーボンナノ材とマグネシウム基合金の複合化は、図では省略するが、先ず閉蓋前の容器１に、インゴット又は棒状のマグネシウム基合金の所定本数を、閉蓋時に挿入される攪拌翼３ａの位置を除けて入れる。次に蓋閉じにより攪拌棒３と遮蔽蓋５を容器内に挿入して開口を蓋体２により閉じ、加熱炉７により容器１を予め設定した温度に加熱してマグネシウム基合金を溶融する。この溶融は溶融体上の容器内を防燃ガス雰囲気にして行う。遮蔽蓋５はマグネシウム基合金の溶融にともない溶融面に接して、マグネシウム基合金の溶融体１０と防燃ガス雰囲気との境界に位置し、溶融面と防燃ガスとの接触を周辺部分を除いて全面的に遮断する。
【００１２】
加熱設定温度は、複合化を完全溶融状態で行う場合と、半溶融状態で行う場合とでは異なり、完全溶融状態での複合化はマグネシウム合金の液相線温度（ＡＺ９１Ｄ：５９５℃）以上の温度に、また半溶融状態では液相線温度（５９５℃）以下で固相線温度（４７０℃）以上の温度に温度設定がなされる。
【００１３】
カーボンナノ材は直径１０〜１５０ｎｍ、長さ１〜１００μｍのカーボンナノチューブからなり、マグネシウム基合金に対する添加量は０．１〜２０質量％が好ましい。またカーボンナノ材は添加前に予備加熱しておくことが好ましく、この予備加熱により添加時の溶融体１０の温度低下を阻止することができる。
【００１４】
カーボンナノ材の添加は、マグネシウム基合金が設定温度に加熱されて溶融体１０となったのち、遮蔽蓋５を吊上棒５ａ，５ａにより蓋体１まで吊り上げて溶融面から除いてから、投入口１ａから溶融体１０の上に投入して行われる。また投入は攪拌棒３を低速回転して攪拌翼３ａにより溶融体１０を攪拌しながら行われる。投入時のカーボンナノ材は凝集状態にあってそのままではほぐしにくいが、攪拌による混練により分散してゆくようになる。
【００１５】
溶融体１０に所定量のカーボンナノ材を投入し終えたら、遮蔽蓋５を溶融面と接するところまで下ろして、溶融体１０と防燃ガス雰囲気との境界に位置させ、防燃ガス雰囲気と溶融面とを遮断する。しかるのち、攪拌棒５の回転数（５００〜３０００ｒＰｍ）を上げて溶融体１０と添加したカーボンナノ材１１の攪拌混練に移行する。遮蔽蓋５は浮力により溶融面が攪拌により揺れても溶融体中に沈むことなく溶融面と接して防燃ガスから保護している。
【００１６】
この攪拌混練は遮蔽蓋５により防燃ガス雰囲気と溶融面とを遮断した状態で行われるので、防燃ガスとマグネシウムの反応によるＭｇＳＯ4 、ＭｇＳ、ＭｇＦ、ＭｇＯなどの化合物による不純物の生成が抑制されて、攪拌による溶融体１０への混入が殆どなくなる。これにより不純物の混入による引張強さの低下が防止されようになる。また攪拌混練中の防燃は遮蔽蓋５の周辺の限られたスペースのみとなるので、攪拌混練中の防燃ガスの使用量を削減することができる。防燃ガスとして使用されている６フッ化イオウ（ＳＦ6 ）は、強力で持続的な温室効果を有するガスであるので、その使用の削減は地球温暖化防止にも寄与することになる。
【００１７】
なお、上記実施形態は、マグネシウム基合金の溶融と、溶融体とカーボンナノ材との攪拌混練を１つの容器で行っているが、溶融と攪拌混合を別個の容器で行うこともできるので、この発明は１つの容器によるカーボンナノ材とマグネシウム基合金の複合化方法に限定されるものではない。
【実施例】
【００１８】
蓋付き円形容器：材質ステンレス
攪拌混練時間（４５０ｒｐｍ）：６０分
溶融温度（完全溶融）：５７５°〜６５０℃
防燃ガス：６フッ化イオウ（１／１００希釈）
マグネシウム基合金（ＡＺ９１Ｄ）：６．０Ｋｇ（丸棒４本）
カーボンナノ材（カーボンナノチューブ）：６質量％
攪拌混練状態：遮蔽蓋により溶融面と防燃ガス雰囲気を遮断して攪拌混練
【００１９】
実施例と比較例（遮蔽蓋なし）との対比
引張強さ（平均）
実施例    ２２０ＭＰａ
比較例    １８０ＭＰａ
但し、引張強さの測定：ＪＩＳＺ２２４１方式による。
【図面の簡単な説明】
【００２０】
【図１】この発明のカーボンナノ材とマグネシウム基合金の複合化に用いられる装置の概要説明図である。
【符号の説明】
【００２１】
１    蓋付き容器
２    蓋体
３    攪拌棒
３ａ  攪拌翼
４    攪拌モータ
５    遮蔽蓋
５ａ  吊上棒
６    防燃ガス供給管
７    加熱炉
１０    溶融体
１１    溶融体中のカーボンナノ材
【図１】
2010069512.tif 000003